(57)【要約】【課題】極めて優れた吸湿・吸水特性を実現する。枕に使用して、全ての消炭で有効に吸湿脱臭して、居住環境や医療用に使用して最適な環境を実現する。【解決手段】枕は、通気性のある表面層３５の内側に炭層３０を設けている。炭層３０は、湾曲する形状に成形してなるカール繊維３２を立体的に方向性なく所定の厚さに集合して交点を結合して、弾性変形する繊維弾性空隙マット３１と、この繊維弾性空隙マット３１のカール繊維３２の空隙に充填してなる粒状炭３３とからなる。粒状炭３３は、木材チップ２を燃やして作られる消炭３である。枕は、繊維弾性空隙マット３１の表面に表面層３５を接着して、繊維弾性空隙マット３１の空隙を消炭３が透過しない状態に閉塞しており、繊維弾性空隙マット３１を厚さ方向に弾性変形させて、表面層３５に空気を通過させて強制換気している。【選択図】図２
2011098125.tif 000002
【特許請求の範囲】
【請求項１】
通気性のある表面層(35)の内側に炭層(30)を設けている枕であって、
前記炭層(30)が、所定の曲率半径で湾曲する形状に成形してなるカール繊維(32)を立体的に方向性なく所定の厚さに集合してカール繊維(32)の間に空隙を設けて、カール繊維(32)の交点を結合して、表面に作用する荷重で厚さ方向に弾性変形する繊維弾性空隙マット(31)と、この繊維弾性空隙マット(31)のカール繊維(32)の空隙に充填してなる粒状炭(33)とからなり、
前記粒状炭(33)は、木材をチップ状に破砕してなる木材チップ(2)を燃やして作られる消炭(3)で、前記表面層(35)は通気性があって粒状炭(33)を透過させない微細な隙間を有し、前記繊維弾性空隙マット(31)の表面に表面層(35)が接着されて、前記繊維弾性空隙マット(31)の空隙を消炭(3)が透過しない状態に閉塞しており、前記繊維弾性空隙マット(31)が厚さ方向に弾性変形して、表面層(35)を空気が通過して強制換気されるようにしてなることを特徴とする枕。
【請求項２】
前記繊維弾性空隙マット(31)のカール繊維(32)が太さを０．２ｍｍ〜１ｍｍとする合成繊維である請求項１に記載される枕。
【請求項３】
前記繊維弾性空隙マット(31)のカール繊維(32)が、５ｍｍ〜２ｃｍの曲率半径に湾曲形状に成形してなる請求項１又は２に記載される枕。
【請求項４】
前記表面層(35)が、前記繊維弾性空隙マット(31)の表面に接着してなるクッションシート(36)と、このクッションシート(36)の表面に接着してなる通気性を有する表面シート(37)からなる請求項１に記載される枕。
【請求項５】
前記クッションシート(36)が、連続気泡を有する軟質のプラスチック発泡体である請求項４に記載される枕。
【請求項６】
前記消炭(3)が、表面をエマルジョンタイプの接続剤からなる通気性を有する薄膜コーティング層(7)で被覆されてなる請求項１に記載される枕。
【請求項７】
前記消炭(3)の表面を被覆してなる薄膜コーティング層(7)が酢酸ビニル樹脂である請求項６に記載される枕。
【請求項８】
通気性のある表面層(35)の内側に炭層(30)を設けている枕の製造方法であって、
前記炭層(30)を、所定の曲率半径で湾曲する形状に成形してなるカール繊維(32)を立体的に方向性なく所定の厚さに集合してカール繊維(32)の間に空隙を設けて、カール繊維(32)の交点を結合して、表面に作用する荷重で厚さ方向に弾性変形する繊維弾性空隙マット(31)と、この繊維弾性空隙マット(31)のカール繊維(32)の空隙に充填してなる粒状炭(33)とで製作し、
さらに、前記粒状炭(33)は、木材をチップ状に破砕して木材チップ(2)とし、この木材チップ(2)を燃やし、空気を遮断して消炭(3)として製作し、
前記繊維弾性空隙マット(31)を振動させて、繊維弾性空隙マット(31)のカール繊維(32)の隙間に、前記消炭(3)からなる粒状炭(33)を充填し、消炭(3)の粒状炭(33)を充填している繊維弾性空隙マット(31)の表面に、通気性があって粒状炭(33)を透過させない微細な隙間を有する表面層(35)を接着して、この表面層(35)でもって前記繊維弾性空隙マット(31)の空隙から消炭(3)が漏れないように表面を閉塞することを特徴とする枕の製造方法。
【発明の詳細な説明】
【技術分野】
【０００１】
本発明は、枕とその製造方法に関し、とくに粒状炭を充填してなる脱臭特性に優れた枕とその製造方法に関する。
【背景技術】
【０００２】
木炭粒と削加工したカール状の木片とを混合して詰め物として、通気性のある布製の袋に充填している枕は開発されている。（特許文献１参照）
【先行技術文献】
【特許文献】
【０００３】
【特許文献１】特開平１１−７６０２２号公報
【発明の概要】
【発明が解決しようとする課題】
【０００４】
以上の公報の枕は、木炭粒をカール状の木片に混合して内部に収納しているので、充填している木炭によって脱臭性や吸湿作用が実現でき、さらに、カール状の木片によってクッション性が実現できる。しかしながら、この枕は、木片と木炭粒を混合して充填するので、比重が異なる木片と木炭粒とを均一に分散する状態に保持することが難しい。このため、使用するにしたがって、木片と木炭粒とが分離し、全体を均一なクッション性で使用するのが難しい欠点がある。また、カール状に削加工して木片とするので、経時的に割れやすく長期間にわたってクッション性を実現できない欠点もあった。
【０００５】
本発明は、以上の欠点を解決することを目的に開発されたものである。本発明の重要な目的は、消炭によって極めて優れた脱臭性と吸湿性を実現することに加えて、長期間にわたって快適なクッション性を実現して、快適に使用できる枕とその製造方法を提供することにある。
【０００６】
さらに、本発明の他の大切な目的は、原料コストと製造コストを低減して、安価に多量生産しながら、優れた脱臭特性を実現できる枕とその製造方法を提供することにある。
【課題を解決するための手段及び発明の効果】
【０００７】
本発明の枕は、通気性のある表面層３５の内側に炭層３０を設けている。炭層３０は、所定の曲率半径で湾曲する形状に成形してなるカール繊維３２を立体的に方向性なく所定の厚さに集合してカール繊維３２の間に空隙を設けて、カール繊維３２の交点を結合して、表面に作用する荷重で厚さ方向に弾性変形する繊維弾性空隙マット３１と、この繊維弾性空隙マット３１のカール繊維３２の空隙に充填してなる粒状炭３３とからなる。粒状炭３３は、木材をチップ状に破砕してなる木材チップ２を燃やして作られる消炭３である。表面層３５は、通気性があって、粒状炭３３を透過させない微細な隙間を有する。枕は、繊維弾性空隙マット３１の表面に表面層３５を接着して、繊維弾性空隙マット３１の空隙を消炭３が透過しない状態に閉塞しており、繊維弾性空隙マット３１を厚さ方向に弾性変形させて、表面層３５に空気を通過させて強制換気している。
【０００８】
以上の枕は、極めて優れた脱臭性と吸湿特性を実現する特徴がある。この特徴は、脱臭・吸湿特性を実現する粒状炭を消炭とし、この消炭を繊維弾性空隙マットの空隙に充填し、さらにまた、繊維弾性空隙マットを、所定の曲率半径で湾曲する形状に成形してなるカール繊維を立体的に方向性なく所定の厚さに集合してカール繊維の間に空隙を設けて、カール繊維の交点を結合して、表面に作用する頭の重さで厚さ方向に弾性変形する構造とするからである。この構造の枕は、繊維弾性空隙マットの全面に均一に粒状炭を充填でき、かつ、粒状炭を充填している空隙を互いに連結する状態にでき、さらに、繊維弾性空隙マットが表面荷重で厚さ方向に弾性変形して強制換気されることから、極めて優れた脱臭・吸湿特性を実現する。さらに、繊維弾性空隙マットの空隙に充填してなる粒状炭の消炭は、木炭や活性炭のように、木材を乾留したり活性化して製造するのではない。消炭は、木材をチップ状に破砕した木材チップを燃やして製造したものである。この消炭は、木材チップの全体を燃える状態とした後、酸素の供給を停止して製造される。この方法で製造される消炭は、原料コストを極めて安くできることに加えて、簡単な焼却炉で多量に製造できることから、たとえば建物を壊して発生する多量の廃材や間伐材を原料として有効に再利用できる。消炭は、木材チップを全体が燃える状態として製造されることから、得られる消炭の体積量は原料に対して相当に少なくなる。たとえば、以下の方法で製造される消炭は、原料の木材チップの約半分に減少する。ただ、木材チップには、極めて安価な廃棄木材を使用できることから、消炭の体積が半減しても、得られた消炭の特性が、木炭や活性炭よりも優れたことが有効となる。消炭は、製造工程で体積が半減することに加えて、燃料に使用しては発生熱量が少ないことから、燃料としては決して優れたものではない。ただ、木炭や活性炭に比較すると、極めて空隙率が高くて軽いので、脱臭性や吸湿性は、木炭や活性炭に比較にならないほどに優れている。このため、枕に使用して効果的に脱臭、吸湿して、極めて快適に使用できる優れた特徴を実現する。
【０００９】
さらに、本発明の特筆すべき特徴は、長期間にわたって快適なクッション性を実現しながら、消炭の脱臭・吸湿特性を快適に保持できることにある。それは、本発明の枕が、カール繊維を立体的に方向性なく集合すると共に、繊維の交点を結合することでクッション性のある空隙を設け、この空隙に消炭を充填しているからである。繊維弾性空隙マットの空隙に充填している消炭は、カール繊維を消炭の間に配置している。この状態で繊維弾性空隙マットに充填される消炭は、密圧状態とならず、互いに分離された状態となって、カール繊維でもって消炭の間に、空気をスムーズに送風できる送風隙間ができる。さらに、消炭の間にできる送風隙間は、カール繊維によって連続する状態となって、外部に開口される。この構造の枕は、繊維弾性空隙マットのクッション性によって弾性変形して空気を強制的に送風して、消炭の内部まで均一に送風される。このため、カール繊維の間に充填している全ての消炭が空気に接触し、各々の消炭が、極めて効率よく空気を吸湿し、また脱臭する効果がある。
【００１０】
さらに、消炭は、木材を燃やして炭にしたものであるから、廃棄木材に含まれる種々の有機物や雑菌が完全に消失できる特徴もある。このため、廃棄木材を消炭として利用することで、有効に利用されていない多量の廃棄木材を有効に再利用して、ペットやユーザーの快適な居住環境を実現する。すなわち、廃棄するのに困っている廃棄木材を使用して、居住環境を快適にするという理想的な特性を実現する。
【００１１】
以上の消炭は、たとえば、図７と図８に示す焼却炉１０で製造される。焼却炉１０に木材をチップ状に破砕した木材チップ２を充填する。空気穴１５の開閉蓋１６を開いた状態で上の木材チップ２に着火する。開閉蓋１６は、バネ（図示せず）で閉じる方向に引っ張られているが、割り箸などの木材ロッド１９を先端に固定している突張棒２３で突っ張って開口されている。割り箸の木材ロッド１９が消失すると空気穴１５はバネに引っ張られて閉塞される。木材チップ２の上に着火された火は、次第に下の木材チップ２を燃やし、底の木材チップ２が燃えるようになると、割り箸の木材ロッド１９が燃えて開閉蓋１６が閉じられる。開閉蓋１６が閉じられると空気の供給が停止される。この状態で冷却すると消炭ができる。以上の方法で製造される消炭は、燃える状態で酸素の供給を停止することから、木炭や活性炭に比較して柔らかくて、多孔質な状態となって優れた吸湿性と脱臭特性を実現する。
【００１２】
さらに、以上の枕は、粒状炭に消炭を使用することに加えて、繊維弾性空隙マットを、所定の曲率半径で湾曲する形状に成形しているカール繊維を立体的に方向性なく所定の厚さに集合してカール繊維の間に空隙を設けて、カール繊維の交点を結合して、表面に作用する荷重で厚さ方向に弾性変形する基材とする。この繊維弾性空隙マットは、空隙を互いに連通する状態とするので、空隙に充填している消炭の吸水率がアンバランスになることがなく、とくに、繊維弾性空隙マットが厚さ方向に弾性変形して強制換気されるので、繊維弾性空隙マットの空隙に充填している消炭の吸水量を均一化して、特定の消炭が過湿状態となるのを解消し、消炭全体の吸水量を相当に増大できる。
【００１３】
とくに、以上の枕の繊維弾性空隙マットが、厚さ方向に弾性変形できることから、ユーザーの頭部の荷重で常に弾性変形して、ユーザーに快適な環境を実現し、また、弾性変形することで空隙内の空気をポンプ作用で強制換気する。繊維弾性空隙マットから内外に強制換気される空気は、空隙に充填している消炭の吸水率のアンバランスを解消すると共に、ユーザーに枕として使用して快適なクッション性を実現する。
【００１４】
したがって、以上の枕は、繊維弾性空隙マットの空隙に充填している消炭の吸水率のアンバランスを少なくして、空隙に充填している全ての消炭で有効に最適な環境にコントロールでき、さらに、上に頭部を載せてクッションのように弾性変形することで快適な枕となる。さらに、繊維弾性空隙マットは、カール繊維によって、全面を均一に弾性変形して、快適なクッション性を実現する。
【００１５】
本発明の枕は、繊維弾性空隙マット３１のカール繊維３２の太さを０．２ｍｍ〜１ｍｍとする合成繊維とすることができる。
以上の枕は、カール繊維を特定の太さの合成繊維とすることで繊維弾性空隙マットを理想的な状態で弾性変形できる。このため、この枕は、使用する状態において、繊維弾性空隙マットを快適に弾性変形させて、効率よく強制換気して、効果的な脱臭・吸湿特性を実現できる。
【００１６】
本発明の枕は、繊維弾性空隙マット３１のカール繊維３２を、５ｍｍ〜２ｃｍの曲率半径の湾曲形状に成形することができる。
この枕は、カール繊維の曲率半径を特定することで、カール繊維の間にできる空隙率を高くして、多量の消炭からなる粒状炭を充填して、脱臭・吸湿特性を向上できる。
【００１７】
本発明の枕は、表面層３５を、繊維弾性空隙マット３１の表面に接着してなるクッションシート３６と、このクッションシート３６の表面に接着してなる通気性を有する表面シート３７で構成することができる。
以上の枕は、カール繊維からなる繊維弾性空隙マットの表面にクッションシートを設けているので、湾曲しているカール繊維が直接に表面シートに接触することがなく、クッションシートを緩衝層として、カール繊維を表面シートに接触できる。このため、クッションシートの緩衝作用でもって、表面層の表面の均一なクッション性を実現する。また、カール繊維が表面シートに局部的に押圧して、破損するのも防止できる。
【００１８】
本発明の枕は、クッションシート３６を、連続気泡を有する軟質のプラスチック発泡体とすることができる。
この枕は、連続気泡を有する軟質のプラスチック発泡体のクッションシートでもって、通気性を実現しながら、繊維弾性空隙マットの空隙に充填している粒状炭が外部に漏れるのを有効に阻止できる。また、連続気泡のプラスチック発泡体によって、枕表面の快適なクッション性も実現できる。
【００１９】
本発明の枕は、消炭３を、表面をエマルジョンタイプの接続剤からなる通気性を有する薄膜コーティング層７で被覆することができる。
【００２０】
以上の枕は、軽くて破損しやすい消炭の表面を、通気性を有する薄膜コーティング層で被覆しているので、消炭の吸水特性を低下させることなく、消炭表面の破損を防止できる。とくに、繊維弾性空隙マットが弾性変形して粒状炭に圧力が作用する状態で消炭の破損を有効に防止できる。消炭は、空隙率が高くて全体が極めて柔軟なことから、優れた脱臭特性と吸水特性を有するが、取り扱い工程で表面から割れた粉状の黒い粉が多量に発生しやすい。破損した黒い粉の量が多く、また、これが非常に小さく、さらにまた、繊維質材料の空隙やプラスチック発泡体の気泡が大きいと、表面層の微細な空隙を通過して表面に漏れやすい。さらに、消炭が破損されて粉末状になって、粉末状で繊維弾性空隙マットの空隙に充填されると、空隙率が小さくなって脱臭特性と吸水特性が低下する弊害がある。このように、独特の物性を有する消炭は、表面を通気性のある薄膜コーティング層で被覆することで、脱臭特性と吸水特性を低下することなく、被覆から破損しやすい消炭の欠点を解消できる。また、表面を薄膜コーティング層で被覆して破損し難くなった消炭は、繊維弾性空隙マットを振動させるなどの方法で、カール繊維の間に設けている空隙に充填して、破損することなくスムーズに充填できる。
【００２１】
さらに、木材を特定の大きさのチップ状に破砕した木材チップを燃やして得られる消炭は、消炭になる工程で突出する角が少なくなる。この消炭を粒状炭として繊維弾性空隙マットを振動させて空隙に充填すると、角のある木炭のようにブリッジになり難く、カール繊維の間の空隙にスムーズに充填されて、脱臭特性と吸水特性を向上できる。
【００２２】
本発明の枕は、消炭３の表面を被覆してなる薄膜コーティング層７を、酢酸ビニル樹脂とすることができる。
この枕は、エマルジョンタイプの酢酸ビニル樹脂からなる薄膜コーティング層で消炭の表面を被覆することから、柔らかくて表面が破損しやすい消炭の欠点のを解消しながら、溶媒などの環境に悪いガスを発生することがなく、環境に優しくて健康的な枕にできる。また、薄膜コーティング層の酢酸ビニル樹脂は水溶性であるから、水で薄めて消炭の表面に付着することで膜厚を極めて薄く調整できる。すなわち、水で薄める倍率をコントロールすることで、消炭の表面に付着する状態での通気性を最適な状態にできる。
【００２３】
本発明の枕の製造方法は、通気性のある表面層３５の内側に炭層３０を設けている枕の製造方法であって、炭層３０を、所定の曲率半径で湾曲する形状に成形してなるカール繊維３２を立体的に方向性なく所定の厚さに集合してカール繊維３２の間に空隙を設けて、カール繊維３２の交点を結合して、表面に作用する荷重で厚さ方向に弾性変形する繊維弾性空隙マット３１と、この繊維弾性空隙マット３１のカール繊維３２の空隙に充填してなる粒状炭３３とで製作している。粒状炭３３は、木材をチップ状に破砕して木材チップ２とし、この木材チップ２を燃やし、空気を遮断して消炭３として製作している。さらに、枕の製造方法は、繊維弾性空隙マット３１を振動させて、繊維弾性空隙マット３１のカール繊維３２の隙間に、消炭３からなる粒状炭３３を充填している。枕の製造方法は、消炭の粒状炭３３を充填している繊維弾性空隙マット３１の表面に、通気性があって粒状炭３３を透過させない微細な隙間を有する表面層３５を接着して、この表面層３５でもって、繊維弾性空隙マット３１の空隙から消炭３が漏れないように表面を閉塞している。
【００２４】
以上の枕の製造方法は、前記請求項１の枕の特徴に加えて、消炭からなる粒状炭を繊維弾性空隙マットに均一に分散しながら、簡単かつ容易に、しかも安価に多量生産できる特徴がある。
【図面の簡単な説明】
【００２５】
【図１】本発明の一実施例にかかる枕の斜視図である。
【図２】図１に示す枕の製造工程を示す展開図である。
【図３】図１に示す枕の垂直断面図である。
【図４】繊維弾性空隙マットの一例を示す拡大写真である。
【図５】図４に示す繊維弾性空隙マットの隙間に粒状炭を充填した状態を示す拡大写真である。
【図６】図２に示す枕に使用する消炭の製造工程を示す概略工程図である。
【図７】消炭を製造する焼却炉の一例を示す斜視図である。
【図８】図７に示す焼却炉の垂直断面図である。
【図９】円滑工程を示す概略斜視図である。
【発明を実施するための形態】
【００２６】
以下、本発明の実施例を図面に基づいて説明する。ただし、以下に示す実施例は、本発明の技術思想を具体化するための枕を例示するものであって、本発明は枕を以下のものに特定しない。
【００２７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２８】
本発明の実施例にかかる枕を図１ないし図３に示す。これらの図に示す枕は、通気性のある表面層３５の内側に炭層３０を設けている。図の枕は、上下の表面層３５の内側に炭層３０を設けている。
【００２９】
炭層３０は、繊維弾性空隙マット３１の隙間に粒状炭３３を充填している。図４は、繊維弾性空隙マット３１の拡大写真を、図５は、図４に示す繊維弾性空隙マット３１の隙間に粒状炭３３を充填した状態の拡大写真をそれぞれ示している。これらの写真に示すように、繊維弾性空隙マット３１は、所定の曲率半径で湾曲する形状に成形しているカール繊維３２を立体的に方向性なく所定の厚さに集合して、カール繊維３２の間に空隙を設けながら、カール繊維３２の交点を結合して、表面に作用する荷重で厚さ方向に弾性変形するマットとしたものである。この繊維弾性空隙マット３１のカール繊維３２の隙間に粒状炭３３を充填している。
【００３０】
繊維弾性空隙マット３１のカール繊維３２は、太さを０．５ｍｍφとする合成繊維である。ただし、このカール繊維３２には、好ましくは、太さを０．２ｍｍ〜１ｍｍとする合成繊維も使用できる。カール繊維が細すぎると、クッション性が柔軟になって、頭部を上に載せる状態で薄く変形して粒状炭の消炭を破損し、また、反対にカール繊維が太すぎると、クッション性が少なくなって、頭部を上に載せる状態で弾性変形する割合が少なく、弾性変形による強制送風の効果が減少する。したがって、カール繊維の太さは、使用する繊維の材質と用途によって最適値に設定される。カール繊維３２は、子供用の枕にあっては、好ましくは０．２ｍｍ〜０．７ｍｍと細く、大人用の枕にあっては、好ましくは０．３ｍｍ〜１ｍｍと太くする。また、カール繊維３２の合成繊維は、ポリプロピレン繊維、ポリエチレン繊維などのように、弾性変形する全ての繊維を使用できる。
【００３１】
さらに、繊維弾性空隙マット３１のカール繊維３２が湾曲する曲率半径は、最適には５ｍｍ〜１ｃｍとする。カール繊維３２は、全ての部分を同じ曲率半径で湾曲するように成形するのではない。カール繊維３２は、たとえば円柱状の芯材に巻き付けて加熱し、あるいは加熱することなく湾曲する形状に成形し、あるいはテンションをかける状態で加熱し、または加熱しないロール全周の１／４〜１／２に通過させて湾曲し、あるいは表面を波形とするロールであって、加熱し又は加熱しない２本のロールで挟着しながら移送して湾曲する形状に成形することができる。湾曲成形されたカール繊維３２は、全ての部分を同じ曲率半径で湾曲しない。したがって、この明細書において、カール繊維３２の曲率半径は、湾曲している部分の平均的な曲率半径を意味するものとする。カール繊維３２が湾曲する曲率半径は、大きくしてカール繊維３２の隙間を大きく、また、小さくしてカール繊維３２の隙間を小さくできる。カール繊維３２の曲率半径は、隙間に充填する粒状炭３３の平均粒径を考慮して最適な値に設定される。カール繊維３２の曲率半径を、粒状炭３３の平均粒径よりも小さくして、粒状炭３３をスムーズにカール繊維３２の隙間に充填できる。カール繊維３２の曲率半径は、粒状炭３３の平均粒径を考慮して、好ましくは５ｍｍ〜２ｃｍ、さらに好ましくは、５ｍｍ〜１．５ｃｍとする。
【００３２】
繊維弾性空隙マット３１は、カール繊維３２を立体的に方向性なく、所定の厚さに集合して、カール繊維３２の交点を接着剤で結合し、あるいは熱溶着して結合して製作される。カール繊維３２の交点を結合する接着剤は、カール繊維３２を集合する状態でスプレーして塗布される。また、繊維弾性空隙マット３１を接着剤液に浸漬した後、圧搾して余分な接着剤を除去して、カール繊維３２の交点を接着剤で結合することもできる。カール繊維３２の交点を熱溶着する繊維弾性空隙マット３１は、カール繊維３２として、表面を融点の低い合成樹脂でコーティングしている繊維を使用し、所定の厚さに集合した後、加熱して表面のコーティングを溶融して溶着する。
【００３３】
繊維弾性空隙マット３１の厚さも用途を考慮して最適値とするが、例えば３ｃｍ〜８ｃｍとする。繊維弾性空隙マットを厚くして、多量の粒状炭を充填できる。また、クッション性も向上できる。ただ、繊維弾性空隙マットを厚くすると製造コストが高くなるので、繊維弾性空隙マットの厚さは、用途と製造コストを考慮して、例えば１ｃｍ〜１５ｃｍ、好ましくは２ｃｍ〜１０ｃｍとすることもできる。
【００３４】
さらに、図１ないし図３に示す炭層３０は、表面層３５の両側縁部の内面に弾性側壁３９を固定して、この弾性側壁３９の間に繊維弾性空隙マット３１を配置している。図２に示す枕は、表面層３５の両側縁部に、一端に向かって下り勾配に傾斜する弾性側壁３９を固定している。この枕は、弾性側壁３９の上下の両面に、弾性変形する表面層３５を接着して枕としている。以上のように、繊維弾性空隙マット３１の両側に弾性側壁３９を固定してなる枕は、弾性側壁３９によっても表面層３５を弾性的に支持するので、繊維弾性空隙マット３１の弾性復元力を弱くして、表面層３５の弾性支持力を大きくしながら、弾性側壁３９と繊維弾性空隙マット３１の両方で枕として最適な弾性復元力を実現できる。さらに、枕は、表面層の内面であって、両側に設けた弾性側壁の間にも弾性側壁を設けることもできる。ただ、本発明の枕は、必ずしも、表面層の内面に弾性側壁を設ける必要はなく、繊維弾性空隙マットのみで上下両面の表面層を弾性的に支持することもできる。
【００３５】
粒状炭３３は、木材をチップ状に破砕して木材チップとし、この木材チップを燃やして作られる消炭である。粒状炭３３の消炭は、図６に示す工程で製造される。図６の製造工程は、木材９をチップ状に加工して木材チップ２とする破砕工程と、破砕された木材チップ２を燃やして消炭３とする消炭工程と、焼かれた消炭３を回転容器に入れて回転して、消炭３の突出部を円滑化する円滑工程と、円滑化された円滑消炭３’の表面を薄膜コーティング層７で被覆するコーティング工程とで消炭を製造する。
【００３６】
破砕工程は、針葉樹、落葉樹、竹などの木材９を刃物で破砕してチップ状に加工する。この工程は、木材に加えて、バークを添加することもできる。また、木材９には、建物を壊して得られる廃棄木材を使用し、あるいは間伐材を使用することで有効に利用されていない木材を有効利用することができる。破砕工程は、木材９を、５ｍｍ以上であって２ｃｍ以下の木材チップ２に破砕する。木材チップを５ｍｍ以下に破砕すると、消炭に加工する工程での歩留まりが悪くなる。反対に木材チップを２ｃｍよりも大きくすると、カール繊維３２の隙間に充填するのが難しくなる。したがって、破砕工程において、好ましくは、木材９を約１ｃｍの木材チップ２に破砕する。
【００３７】
消炭工程は、木材を、備長炭のように硬い木炭に加工するのではない。木材チップ２は、図７と図８に示す焼却炉１０で消炭３とする。この焼却炉１０は、上を開口して底を閉塞する金属筒１１で、上の開口部１２を供給蓋１３で閉塞している。金属筒１１は、１００リットル〜１０００リットルの木材チップ２を充填できる大きさで、高さを１ｍ〜３ｍとしている。この焼却炉１０は、金属筒１１の上端に煙突１４を設けて、供給蓋１３を閉じる状態で煙突１４から排気する。供給蓋１３を開いて木材チップ２が金属筒１１に充填される。
【００３８】
図の焼却炉１０は、内部に空気を供給できるように、金属筒１１の底部の側面に吸気口２７を開口している。この吸気口２７には、金属筒１１の内部に空気を供給するガイド具１７を挿入している。図のガイド具１７は、金属筒１１の内部に挿入される挿入部１７Ａと、金属筒１１の外側に配置される筒部１７Ｂとからなる。挿入部１７Ａは、上面を開口してなる溝型で、両側面と底面には、５〜１０ｍｍ程度の孔を無数に開口している。この挿入部１７Ａは、吸気口２７から金属筒１１の内部に挿入された状態で、図８に示すように、金属筒１１に充満される木材チップ２が上方から供給される。筒部１７Ｂは、挿入部１７Ａよりも大きな外形の筒体で、挿入部１７Ａの後端に連結している。筒部１７Ｂは、後端面に空気穴１５を開口しており、この空気穴１５を開閉蓋１６で開閉できるようにしている。開閉蓋１６は、バネ（図示せず）に引っ張られて弾性的に閉塞されるように、上縁を蝶番１８で筒部１７Ｂに連結している。この開閉蓋１６は、先端に木材ロッド１９を連結している突張棒２３で突っ張って開かれる。突張棒２３は金属ロッドで、割り箸のように燃える木材ロッド１９を、先端に挿入して連結している。この突張棒２３は、木材ロッド１９を挿入部１７Ａの内部に挿入する状態で、その両端で挿入部１７Ａの先端面と開閉蓋１６とを突っ張って、開閉蓋１６が空気穴１５を開いた状態とする。この状態で、図８に示すように、木材チップ２を充填して木材チップ２の底部にガイド具１７の挿入部１７Ａを埋設する。
【００３９】
さらに、図の焼却炉１０は、金属筒１１の底から多少上方に離れた位置に多孔板２４を配設して、金属筒１１の底部に空気室２５を設けている。多孔板２４は、金属板に、木材チップが落下しない程度の小さな孔を無数に開口したものである。ただ、多孔板は、金網とすることもできる。多孔板２４は、金属筒１１の底に配設した受け具２６の上面に水平な姿勢で配設して、その下側に空気室２５を設けている。さらに、この多孔板２４の上面に、ガイド具１７の挿入部１７Ａを配置している。この構造は、空気穴１５から供給される空気を、ガイド具１７を介して空気室２５に供給して、空気室２５から、金属筒１１に充満される木材チップ２の全体に供給できる特徴がある。
【００４０】
以上の焼却炉１０は、内部に木材チップ２を充填した後、木材チップ２の上に着火して、供給蓋１３を閉じる。木材チップ２は、空気穴１５から流入する空気が空気室２５から供給されるので、上から下に着火して全体に着火する。木材チップ２の全体に着火すると、挿入部１７Ａの内側の木材ロッド１９が消失して、突張棒２３が開閉蓋１６を突っ張ることができなくなり、開閉蓋１６はバネで閉塞される。この状態になると、金属筒１１に空気が供給されなくなり、着火された木材チップ２の火が消えて消炭となる。図７と図８の焼却炉は、木材チップ２に空気を供給しながら完全に着火した後、空気の供給を遮断して消火するので、木材チップ２は燃えがらである消炭３となる。
【００４１】
円滑工程は、図９に示すように、消炭工程で製造された消炭３を回転容器２２に入れて回転して、消炭３の突出部を円滑化する。図に示す回転容器２２は、円筒状の金属筒体２２Ａである。金属筒体２２Ａである回転容器２２は、たとえば、傾斜する姿勢で配設されて、内側に消炭３が供給される状態で回転される。回転容器２２に供給される消炭３は、金属筒体２２Ａの内部を転がりながら、供給側から排出側へと移送されて表面が円滑化される。金属筒体２２Ａは、図示しないが、多孔質な金属板で製作することができる。この金属筒体は、消炭から削り取られる微細な屑や小片を表面の孔から排出しながら移送できる。金属筒体２２Ａの内部を転動する消炭３は、金属筒体２２Ａの内面に接触して、あるいは、多数の消炭３が互いに接触し合って表面の突出部が削られて円滑になる。木材チップから得られる消炭は、焼けて消炭になる工程で突出する角が少なくなるが、破砕工程で生じた表面の突出部が、消炭となった後も残存することがある。また、消炭は、その表面がもろくなって崩れやすい状態となることもある。この円滑工程では、消炭３の表面に残存する突出部や、表面のもろくなった部分を取り除いて消炭３の表面を円滑にする。このように、表面を円滑にしてなる円滑消炭３’は、カール繊維３２の隙間の充填効率が高く、脱臭特性と吸水特性を向上できる。それは、ブリッジにならず、カール繊維３２の隙間にスムーズに充填できるからである。ただ、消炭は、木材チップを燃やす工程で角が少なくなるので、この円滑工程は必ずしも必要ではなく、この工程を省略することもできる。
【００４２】
カール繊維３２の隙間に充填される消炭３は、各々を分離する状態としながら、コーティング工程で表面を薄膜コーティング層７で被覆する。コーティング工程は、円滑消炭３’を水で希釈されたエマルジョンタイプの接着剤の液に浸漬し、ザルで水切りして乾燥する。このコーティング工程は、エマルジョンタイプの接着剤に酢酸ビニル樹脂を使用する。消炭３の表面をコーティングする薄膜コーティング層７の膜厚は、接着剤を水で希釈する倍率でコントロールする。好ましくは、エマルジョンタイプの接着剤を２５倍〜３０倍に希釈して、すなわち、接着剤に、重量比で２５倍〜３０倍の水を添加して撹拌し、この希釈接着剤液に消炭３を浸漬した後、ザルに上げて水切りし、乾燥して通気性のある薄膜コーティング層７を設けることができる。この状態でコーティングされた消炭３は、各々が分離された状態となる。薄膜コーティング層７が厚すぎると、通気性が悪くなって吸水特性が低下し、薄すぎると消炭表面をコーティングする作用が低下して消炭３の表面が破損しやすくなる。したがって、希釈接着剤液は、たとえば、接着剤を、重量比で１０倍〜４０倍、このましくは２５倍〜３０倍に希釈して、通気性のある薄膜コーティング層７を設ける。接着剤には、酢酸ビニル樹脂が使用できる。ただ、接着剤には、エマルジョンタイプの他の全ての接着剤を使用することもできる。エマルジョンタイプの接着剤は、乾燥状態で水に接触して接着力を失うもの、すなわち乾燥状態で水に接触して水に溶解される酢酸ビニル樹脂などの接着剤を使用する。この接着剤からなる薄膜コーティング層７は、カール繊維３２の隙間に消炭３を充填するまでの工程で、消炭表面の破損を防止できる。カール繊維３２の隙間に充填された消炭３は、表面が破損することがなく、この状態で薄膜コーティング層７は消炭３の表面を保護する必要はない。カール繊維３２の隙間に充填された消炭３は、表面をより広い面積で露出させて、吸水特性を向上することが大切である。水に溶解されるエマルジョンタイプの接着剤は、消炭３の表面に付着する水で溶解されて、消炭３の表面をより広い面積で露出して、消炭３の吸水特性を向上する。したがって、薄膜コーティング層７は、水で溶解されるエマルジョンタイプの接着剤を使用することで、消炭３を破損しない状態でカール繊維３２の隙間に充填しながら、カール繊維３２の隙間に充填する状態では消炭３の吸水特性を向上できる。
【００４３】
図２の枕は、以上の工程で製造される、表面を薄膜コーティング層７で被覆して粒状となっている消炭３を粒状炭３３としてカール繊維３２の隙間に充填している。
【００４４】
さらに、枕は、繊維弾性空隙マット３１のカール繊維３２の隙間に、消炭３に加えて炭酸カルシウムを充填することができる。この枕は、消炭に炭酸カルシウムを添加するので、炭酸カルシウムで消炭の燃焼を阻止して、耐火特性や防炎特性を向上できる。
【００４５】
繊維弾性空隙マット３１のカール繊維３２の隙間に粒状炭３３を充填した後、繊維弾性空隙マット３１の表面に表面層３５を接着して、繊維弾性空隙マット３１の空隙を消炭３が透過しない状態に閉塞する。図１ないし図３に示す表面層３５は、繊維弾性空隙マット３１の表面に接着しているクッションシート３６の表面に、クッションシート３６よりも薄く、通気性を有する表面シート３７を積層して接着している。表面層３５は、クッションシート３６をウレタンフォームなどの軟質のプラスチック発泡体とし、表面シート３７を不織布としている。ただし、表面シートには、軟質のプラスチック発泡体よりも発泡倍率の小さいプラスチック発泡体も使用できる。図１と図３の表面シート３７は、優れた通気性を実現するために、開口窓３７Ａを設けている。この炭入り敷き具は、表面層３５を２層構造とするが、表面層は、必ずしも２層構造とする必要はなく、単層、あるいは３層状の積層構造とすることもできる。単層構造の表面層は、微細な気泡を有する連続気泡を有するプラスチック発泡体、あるいは細繊維を集合している不織布などとすることもできる。
【００４６】
表面層３５は、炭層３０よりも薄く、たとえば２ｍｍ〜２０ｍｍ、好ましくは５ｍｍ〜１５ｍｍとしている。ただ、表面層３５を厚くして柔軟なクッション性を向上することもできる。２層構造とする表面層３５は、クッションシート３６に積層している表面シート３７に、厚さを１ｍｍ〜３ｍｍとする不織布を使用する。この表面層３５は、クッションシート３６と表面シート３７の両方で粒状炭３３が外部に漏れるのを阻止できる。
【００４７】
図１ないし図３の枕は、繊維弾性空隙マット３１の両面に通気性のある表面層３５を接着して、２枚の表面層３５の間に炭層３０を設けている。この構造の枕は、両面を上下反転して同じように使用できる。ただ、図示しないが、枕は、繊維弾性空隙マットの片面に通気性のある表面層を接着して、片面には通気性のない裏シートを接着することもできる。
【００４８】
以上の枕は、以下の工程で製造される。
［粒状炭の製造］
廃棄木材を１ｃｍのチップ状に破砕し、この木材チップ２を、図７と図８に示す焼却炉１０で消炭３に加工し、得られた消炭３を、図９に示す回転容器２２に入れて回転して、消炭３の突出部を円滑化する。さらに得られた消炭３を酢酸ビニル樹脂を３０倍に希釈してなる接着剤溶液に浸漬し、溶液から取り出して水切りした状態で乾燥して表面を薄膜コーティング層７で被覆して粒状炭３３とする。
【００４９】
［粒状炭の充填］
この粒状炭３３を、曲率半径を約８ｍｍとするカール繊維３２からなる厚さを４ｃｍとする繊維弾性空隙マット３１の上に供給しながら、繊維弾性空隙マット３１を振動させて、カール繊維３２の隙間に充填する。このとき、繊維弾性空隙マット３１は下面に、表面層３５をあらかじめ接着している。表面層３５は、プラスチック発泡体からなるクッションシート３６の表面に不織布の表面シート３７を積層して接着したもので、クッションシート３６を繊維弾性空隙マット３１に接着している。
【００５０】
［開口部の閉塞］
粒状炭３３を充填した後、さらに表面層３５を弾性隔壁３９に沿って折曲して、弾性隔壁３９の端部外周に接着して、上下の表面層３５の開口部３８を閉塞する。
【００５１】
以上の枕は、弾性側壁３９を設けているが、弾性側壁を設けないで枕とすることもできる。弾性側壁のない枕は、上下の表面層の外周を折曲ないし湾曲して連結して内部を閉塞構造として粒状炭を充填する。
【符号の説明】
【００５２】
２…木材チップ
３…消炭                    ３’…円滑消炭
７…薄膜コーティング層
９…木材
１０…焼却炉
１１…金属筒
１２…開口部
１３…供給蓋
１４…煙突
１５…空気穴
１６…開閉蓋
１７…ガイド具              １７Ａ…挿入部
１７Ｂ…筒部
１８…蝶番
１９…木材ロッド
２２…回転容器              ２２Ａ…金属筒体
２３…突張棒
２４…多孔板
２５…空気室
２６…受け具
２７…吸気口
３０…炭層
３１…繊維弾性空隙マット
３２…カール繊維
３３…粒状炭
３５…表面層
３６…クッションシート
３７…表面シート            ３７Ａ…開口窓
３８…開口部
３９…弾性隔壁
【図１】
2011098125.tif 000003
【図２】
2011098125.tif 000004
【図３】
2011098125.tif 000005
【図６】
2011098125.tif 000006
【図７】
2011098125.tif 000007
【図８】
2011098125.tif 000008
【図９】
2011098125.tif 000009
【図４】
2011098125.tif 000010
【図５】
2011098125.tif 000011